(57)【要約】  絶縁性基材と、  前記絶縁性基材の少なくとも一方の面上に形成された金属層と、  前記金属層上に形成された、窒素系有機物を含有する有機物層と、  前記有機物層上に形成された黒化層と、を有しており、  前記金属層は、前記有機物層を形成する面に、複数の粒状の突起物を有しており、  前記複数の粒状の突起物の平均高さが８．００ｎｍ以上であり、  前記金属層は、前記有機物層を形成する面に、前記複数の粒状の突起物を７０個／１０μｍ以上有する導電性基板を提供する。
2017022573.tif 000002
【特許請求の範囲】
【請求項１】
絶縁性基材と、
前記絶縁性基材の少なくとも一方の面上に形成された金属層と、
前記金属層上に形成された、窒素系有機物を含有する有機物層と、
前記有機物層上に形成された黒化層と、を有しており、
前記金属層は、前記有機物層を形成する面に、複数の粒状の突起物を有しており、
前記複数の粒状の突起物の平均高さが８．００ｎｍ以上であり、
前記金属層は、前記有機物層を形成する面に、前記複数の粒状の突起物を７０個／１０μｍ以上有する導電性基板。
【請求項２】
前記金属層の前記有機物層を形成する面の投影面積Ｓ１と、前記金属層の前記有機物層を形成する面の表面積Ｓ２とから、以下の式（１）により算出されるＳＡＤ（Ｓｕｒｆａｃｅ  Ａｒｅａ  Ｄｉｆｆｅｒｅｎｔ）値が５％以上である請求項１に記載の導電性基板。
ＳＡＤ＝１００×（Ｓ２−Ｓ１）／Ｓ１    ・・・（１）
【請求項３】
前記窒素系有機物が１，２，３−ベンゾトリアゾール、またはその誘導体を含有する請求項１または２に記載の導電性基板。
【請求項４】
前記絶縁性基材の一方の面上と、前記一方の面と対向する他方の面上とにそれぞれ、
前記金属層と、前記有機物層と、前記黒化層とが、その順に形成された請求項１乃至３のいずれか一項に記載の導電性基板。
【発明の詳細な説明】
【技術分野】
【０００１】
本発明は、導電性基板に関する。
【背景技術】
【０００２】
静電容量式タッチパネルは、パネル表面に近接する物体により引き起こされる静電容量の変化を検出することにより、パネル表面上での近接する物体の位置の情報を電気信号に変換する。静電容量式タッチパネルに用いられる導電性基板は、ディスプレイの表面に設置されるため、導電性基板の導電層の材料には反射率が低く、視認されにくいことが要求されている。【０００３】
そこで、静電容量式タッチパネルに用いられる導電層の材料としては、反射率が低く、視認されにくい材料が用いられ、透明基板または透明なフィルム上に配線が形成されている。【０００４】
例えば、特許文献１には、高分子フィルムおよびその上に気相成膜法により設けられた金属酸化物からなる透明導電膜を含む透明導電性フィルムであって、金属酸化物からなる透明導電膜が、第一の金属酸化物からなる透明導電膜およびその上に設けられた第二の金属酸化物からなる透明導電膜からなり、かつ第二の金属酸化物からなる透明導電膜が第一の金属酸化物からなる透明導電膜の成膜条件と異なる条件で形成されていることを特徴とする透明導電性フィルムが開示されている。そして、金属酸化物からなる透明導電膜が酸化インジウム−酸化スズ（ＩＴＯ）膜であることも開示されている。【０００５】
ところで、近年タッチパネルを備えたディスプレイの大画面化が進んでおり、これに対応してタッチパネル用の導電性基板についても大面積化が求められている。しかし、ＩＴＯは電気抵抗値が高く信号の劣化を生じるため、ＩＴＯを用いた導電性基板は大型パネルには不向きという問題があった。【０００６】
そこで、導電性基板の電気抵抗を抑制するため、導電層の材料としてＩＴＯにかえて銅等の金属を用いることが検討されている。ただし、金属は金属光沢を有しているため、反射によりディスプレイの視認性が低下するという問題がある。このため、銅等の金属と共に、黒色の材料により構成される層を形成した導電性基板が検討されている。【０００７】
例えば特許文献２には、フィルム表面と裏面の透視が必要な部分のそれぞれに、ストライプ状銅配線を備え、表裏の銅配線の視認される側に黒色の酸化銅皮膜を有するフィルム状タッチパネルセンサーが開示されている。
【先行技術文献】
【特許文献】
【０００８】
【特許文献１】日本国特開２００３−１５１３５８号公報
【特許文献２】日本国特開２０１３−２０６３１５号公報
【発明の概要】
【発明が解決しようとする課題】
【０００９】
ところで、導電性基板において、例えば金属層と黒化層とを別の装置で成膜する場合など、金属層を形成後、その上面に黒化層を形成するまでの間に金属層の表面に錆等が生じることを防止することが求められる場合があった。そこで、本発明の発明者らは、金属層表面に有機物層を形成する防錆処理を行い、有機物層を形成することを検討した。【００１０】
しかしながら、金属層の防錆処理を行った面に黒化層を成膜すると、黒化層と金属層との密着性が低下し、黒化層が剥離する場合があるという問題があった。【００１１】
上記従来技術の問題に鑑み、本発明の一側面では、金属層と黒化層との間に有機物層を形成した導電性基板において、黒化層が剥離することを抑制した導電性基板を提供することを目的とする。
【課題を解決するための手段】
【００１２】
上記課題を解決するため本発明の一側面では、
絶縁性基材と、
前記絶縁性基材の少なくとも一方の面上に形成された金属層と、
前記金属層上に形成された、窒素系有機物を含有する有機物層と、
前記有機物層上に形成された黒化層と、を有しており、
前記金属層は、前記有機物層を形成する面に、複数の粒状の突起物を有しており、
前記複数の粒状の突起物の平均高さが８．００ｎｍ以上であり、
前記金属層は、前記有機物層を形成する面に、前記複数の粒状の突起物を７０個／１０μｍ以上有する導電性基板を提供する。
【発明の効果】
【００１３】
本発明の一側面によれば、金属層と黒化層との間に有機物層を形成した導電性基板において、黒化層が剥離することを抑制した導電性基板を提供することができる。
【図面の簡単な説明】
【００１４】
【図１Ａ】本発明の実施形態に係る導電性基板の断面図。
【図１Ｂ】本発明の実施形態に係る導電性基板の断面図。
【図２Ａ】本発明の実施形態に係る導電性基板の断面図。
【図２Ｂ】本発明の実施形態に係る導電性基板の断面図。
【図３】本発明の実施形態に係るメッシュ状の配線を備えた導電性基板の上面図。
【図４Ａ】図３のＡ−Ａ´線における断面図。
【図４Ｂ】図３のＡ−Ａ´線における断面図。
【図５】実施例、比較例における密着性試験を行う際に形成する切込み線の説明図。
【発明を実施するための形態】
【００１５】
以下、本発明の導電性基板、及び導電性基板の製造方法の一実施形態について説明する。
（導電性基板）
本実施形態の導電性基板は、絶縁性基材と、絶縁性基材の少なくとも一方の面上に形成された金属層と、金属層上に形成された、窒素系有機物を含有する有機物層と、有機物層上に形成された黒化層と、を有することができる。  
そして、金属層は、有機物層を形成する面に、複数の粒状の突起物を有することができる。複数の粒状の突起物の平均高さは８．００ｎｍ以上とすることができる。また、金属層は、有機物層を形成する面に、複数の粒状の突起物を７０個／１０μｍ以上有することができる。
【００１６】
なお、本実施形態における導電性基板とは、金属層等をパターニングする前の、絶縁性基材の表面に金属層、有機物層、及び黒化層を有する基板と、金属層等をパターン化した基板、すなわち、配線基板と、を含む。
【００１７】
ここでまず、導電性基板に含まれる各部材について以下に説明する。
【００１８】
絶縁性基材としては特に限定されるものではなく、可視光を透過する樹脂基板（樹脂フィルム）や、ガラス基板等の透明基材を好ましく用いることができる。
【００１９】
可視光を透過する樹脂基板の材料としては例えば、ポリアミド系樹脂、ポリエチレンテレフタレート系樹脂、ポリエチレンナフタレート系樹脂、シクロオレフィン系樹脂、ポリイミド系樹脂、ポリカーボネート系樹脂、アセチルセルロース系樹脂等の樹脂を好ましく用いることができる。特に、可視光を透過する樹脂基板の材料として、ＰＥＴ（ポリエチレンテレフタレート）、ＣＯＰ（シクロオレフィンポリマー）、ＰＥＮ（ポリエチレンナフタレート）、ポリイミド、ポリアミド、ポリカーボネート、ＴＡＣ（トリアセチルセルロース）等をより好ましく用いることができる。
【００２０】
絶縁性基材の厚さについては特に限定されず、導電性基板とした場合に要求される強度や静電容量、光の透過率等に応じて任意に選択することができる。絶縁性基材の厚さとしては例えば１０μｍ以上２００μｍ以下とすることができる。特にタッチパネルの用途に用いる場合、絶縁性基材の厚さは２０μｍ以上１２０μｍ以下とすることが好ましく、２０μｍ以上１００μｍ以下とすることがより好ましい。タッチパネルの用途に用いる場合で、例えば特にディスプレイ全体の厚さを薄くすることが求められる用途においては、絶縁性基材の厚さは２０μｍ以上５０μｍ以下であることが好ましい。
【００２１】
絶縁性基材の全光線透過率は高い方が好ましく、例えば全光線透過率は３０％以上であることが好ましく、６０％以上であることがより好ましい。絶縁性基材の全光線透過率が上記範囲であることにより、例えばタッチパネルの用途に用いた場合にディスプレイの視認性を十分に確保することができる。
【００２２】
なお絶縁性基材の全光線透過率はＪＩＳ  Ｋ  ７３６１−１に規定される方法により評価することができる。
【００２３】
次に、金属層について説明する。
【００２４】
金属層を構成する材料は特に限定されず用途にあった電気伝導率を有する材料を選択できるが、例えば、金属層を構成する材料は、Ｃｕと、Ｎｉ，Ｍｏ，Ｔａ，Ｔｉ，Ｖ，Ｃｒ，Ｆｅ，Ｍｎ，Ｃｏ，Ｗから選ばれる少なくとも１種以上の金属との銅合金、または銅を含む材料であることが好ましい。また、金属層は銅から構成される銅層とすることもできる。
【００２５】
絶縁性基材上に金属層を形成する方法は特に限定されないが、光の透過率を低減させないため、絶縁性基材と金属層との間に接着剤を配置しないことが好ましい。すなわち金属層は、絶縁性基材の少なくとも一方の面上に直接形成されていることが好ましい。なお、後述のように絶縁性基材と金属層との間に密着層を配置する場合には、金属層は密着層の上面に直接形成されていることが好ましい。
【００２６】
絶縁性基材の上面に金属層を直接形成するため、金属層は金属薄膜層を有することが好ましい。また、金属層は金属薄膜層と金属めっき層とを有していてもよい。
【００２７】
例えば絶縁性基材上に、乾式めっき法により金属薄膜層を形成し該金属薄膜層を金属層とすることができる。これにより、絶縁性基材上に接着剤を介さずに直接金属層を形成できる。なお、乾式めっき法としては、例えばスパッタリング法や蒸着法、イオンプレーティング法等を好ましく用いることができる。
【００２８】
また、金属層の膜厚を厚くする場合には、金属薄膜層を給電層として湿式めっき法の一種である電気めっき法により金属めっき層を形成することにより、金属薄膜層と金属めっき層とを有する金属層とすることもできる。金属層が金属薄膜層と金属めっき層とを有することにより、この場合も絶縁性基材上に接着剤を介さずに直接金属層を形成できる。
【００２９】
そして、本実施形態の導電性基板は、金属層の有機物層を形成する面に、複数の粒状の突起物を有することができる。
【００３０】
既述のように、金属層の表面に有機物層を形成し、該有機物層上に黒化層を形成すると、黒化層と、有機物層を形成した金属層との密着性が低下し、黒化層が剥離する場合があった。そこで、本発明の発明者らは、金属層と黒化層との間に有機物層を形成した導電性基板において、黒化層が剥離することを抑制する方法について、鋭意検討を行った。その結果、金属層の有機物層を形成する面に、平均高さが８．００ｎｍ以上の複数の粒状の突起物（以下、単に「複数の粒状の突起物」とも記載する）を、７０個／１０μｍ以上形成することで、黒化層の有機物層、及び金属層への密着性を高め、剥離を抑制できることを見出した。
【００３１】
複数の粒状の突起物の平均高さは、８．０ｎｍ以上であることが好ましく、８．５ｎｍ以上であることがより好ましい。
【００３２】
これは、上述の様に、本発明の発明者らの検討によると、複数の粒状の突起物の平均高さを８．０ｎｍ以上とすることで、黒化層が剥離することを抑制できるからである。
【００３３】
複数の粒状の突起物の平均高さの上限値は特に限定されないが、１５．０ｎｍ以下であることが好ましく、１４．０ｎｍ以下であることがより好ましい。これは、複数の粒状の突起物の平均高さが１５．０ｎｍを超えた場合、金属層上に有機物層、及び黒化層を成膜した際に、黒化層の表面の表面粗さが高くなり、黒化層表面の色味に影響を与え、黒化層の機能に影響を与える場合があるためである。
【００３４】
金属層の有機物層を形成する面には、複数の粒状の突起物を７０個／１０μｍ以上形成することが好ましく、８０個／１０μｍ以上形成することがより好ましい。なお、これは、金属層の有機物層を形成する面において、任意の場所で測定した線プロファイルからの粒状の突起物の粒数、すなわち単位長さあたりに含まれる粒状の突起物の数を示している。
【００３５】
これは、金属層の有機物層を形成する面に、複数の粒状の突起物を７０個／１０μｍ以上形成することで、黒化層と、有機物層を形成した金属層との密着性を高め、黒化層が剥離することを抑制できるためである。
【００３６】
なお、複数の粒状の突起物の平均高さ、及び単位長さあたりの個数は、例えば金属層の有機物層を形成する面についてＡＦＭ（原子間力顕微鏡）を用いて測定し、測定結果から算出することができる。複数の粒状突起物の平均高さ、及び単位長さあたりの個数の測定、算出に当たっては、まず金属層の有機物層を形成する面の任意の場所で、所定の長さ、例えば長さ１０μｍの線状にＡＦＭにより表面のプロファイルを測定することができる。そして、測定した線プロファイルの結果から平均高さ、及び該測定範囲内に存在する粒状突起物の数を算出できる。
【００３７】
ただし、金属層の有機物層を形成する面における粒状の突起物の平均高さ、及び単位長さあたりの個数の測定、算出は、金属層を成膜後、有機物層を形成する前にＡＦＭにより評価を行おうとすると、金属層の表面が大気中の酸素により酸化され、正確に評価できない恐れがある。このため、金属層を成膜後、さらに有機物層を成膜してからＡＦＭによる測定、評価を行うことが好ましい。有機物層については後述のように、窒素系有機物を含有する液体を金属層上に供給、塗布し、乾燥することで形成することができ、有機物層表面は金属層表面の状態を反映することとなる。このため、有機物層表面での測定結果は、金属層表面での測定結果と一致するためである。
【００３８】
従って、上述の複数の粒状の突起物の平均高さ、及び単位長さあたりの個数の測定、算出方法の説明における、金属層の有機物層を形成する面とは、有機物層の表面と読み替えることができる。このように、有機物層の任意の場所で有機物層表面の線プロファイルを測定し、その結果を用いて、複数の粒状突起物の平均高さ、及び単位長さあたりの個数を算出することで、金属層の有機物層を形成する面に存在する複数の粒状突起物の状態を反映した結果を得ることができる。
【００３９】
複数の粒状の突起物の材料は特に限定されるものではないが、金属層と同じ材料により構成することが好ましい。
【００４０】
金属層の有機物層を形成する面に、複数の粒状の突起物を形成する方法としては特に限定されるものではないが、例えば金属層形成後に金属層表面を表面処理する方法が挙げられる。具体的な例としては、金属層を形成した後、金属層表面に対してエッチング処理や、サンドブラスト処理を施す方法が挙げられる。
【００４１】
また、金属層の有機物層を形成する面に、複数の粒状の突起物を形成する他の方法として、金属層を成膜する際の成膜条件を調整する方法が挙げられる。例えば、金属めっき層を電気めっき法により成膜する際の電流密度（Ｄｋ値）を、金属めっき層の成膜中に変化させる方法が挙げられる。
【００４２】
より具体的には例えば、金属めっき層の成膜開始後、所定の電流密度Ｄｋ１で金属めっき層の成膜を行い、金属めっき層の成膜終了前の一定時間だけ電流密度Ｄｋ２へ低下させることで、金属層の有機物層を形成する面に複数の粒状の突起物を形成できる。なお、Ｄｋ１＞Ｄｋ２の関係にある。
【００４３】
金属層が銅層の場合を例に説明すると、まず電流密度Ｄｋ１として、金属めっき層である銅めっき層の成膜を行うことができる。そして、銅めっき層の成膜終了前７秒以上３０秒以下の所定の時間の間だけ、電流密度を電流密度Ｄｋ２に下げて金属めっき層の成膜を行うことで、金属層の表面に複数の粒状の突起物を形成できる。なお、電流密度Ｄｋ１は１Ａ／ｄｍ２以上２Ａ／ｄｍ２以下であることが好ましい。また、電流密度Ｄｋ２は０．１Ａ／ｄｍ２以上０．２Ａ／ｄｍ２以下であることが好ましく、０．１Ａ／ｄｍ２以上０．１５Ａ／ｄｍ２以下であることがより好ましい。
【００４４】
これは銅めっき層の成膜終了直前の電流密度Ｄｋ２を０．１Ａ／ｄｍ２以上０．２Ａ／ｄｍ２以下として、それまで銅めっき層を成膜していた時の電流密度Ｄｋ１よりも電流密度を小さくすることで、めっき面に粒状物を析出させることができるためである。
【００４５】
ただし、金属めっき層を成膜する間の電流密度を継続してＤｋ２とすると、金属めっき層の密度が低下する場合があり好ましくない。このため、電流密度Ｄｋ２として電気めっきを行う時間を、金属めっき層の成膜終了前の３０秒以下とすることが好ましい。また、金属層の表面に所望の密度で複数の粒状の突起物を形成するため、電流密度Ｄｋ２の範囲により電気めっきを行う時間を、金属めっき層の成膜終了前の７秒以上とすることが好ましい。
【００４６】
ここまで説明した金属層の表面に複数の粒状の突起物を形成する方法のうち、金属層を成膜する際の成膜条件を調整することで金属層の表面に複数の粒状の突起物を形成する方法が、導電性基板の製造工程数の増加を抑制する観点から好ましい。中でも、上述した金属めっき層を電気めっき法により成膜する際の電流密度（Ｄｋ値）を、金属めっき層の成膜中に変化させる方法によれば、電流密度を変化させるだけで金属層の表面に複数の粒状の突起物を形成できることからより好ましい。
【００４７】
また、金属層の有機物層を形成する面の投影面積Ｓ１と、金属層の有機物層を形成する面の表面積Ｓ２とから、以下の式（１）により算出されるＳＡＤ（Ｓｕｒｆａｃｅ  Ａｒｅａ  Ｄｉｆｆｅｒｅｎｔ）値が５％以上であることが好ましい。
【００４８】
ＳＡＤ＝１００×（Ｓ２−Ｓ１）／Ｓ１    ・・・（１）
上記式で算出されるＳＡＤ値は、金属層の有機物層を形成する面の表面積、すなわち金属層の有機物層を形成する面の実測面積Ｓ２と、投影面積Ｓ１との差を、投影面積Ｓ１で除した値となっている。従って、複数の粒状の突起物の大きさ、及び複数の粒状の突起物の単位面積当たりの個数が増加するのに応じてＳＡＤ値は大きくなる。そして、本発明の発明者らの検討によると、ＳＡＤ値が５％以上の場合には金属層の有機物層を形成する面に形成された複数の粒状の突起物の大きさ、及び単位面積当たりの個数が、黒化層の密着性を高めるために十分な大きさになっており好ましい。
【００４９】
ＳＡＤ値を算出するための金属層の有機物層を形成する面の表面積Ｓ２は、例えばＡＦＭを用いて測定することができる。また、投影面積Ｓ１については金属層のサイズから算出することができる。
【００５０】
ＳＡＤ値の上限値は特に限定されるものではないが、例えば２０％以下であることが好ましい。
【００５１】
また、金属層の有機物層を形成する面の表面粗さＲａは、２０．０ｎｍ未満であることが好ましい。既述のように、本実施形態の導電性基板において、金属層の有機物層を形成する面には、複数の粒状の突起物が形成されている。そして、複数の粒状の突起物が形成されていることで、有機物層を設けた場合でも黒化層の剥離を抑制することが可能になる。
【００５２】
しかしながら、金属層の有機物層を形成する面の表面粗さが大きくなりすぎると、複数の粒状の突起物を設けた効果が小さくなり、複数の粒状の突起物による黒化層の密着性を高める効果を低減する場合がある。このため、金属層の有機物層を形成する面の表面粗さＲａは２０．０ｎｍ未満であることが好ましい。
【００５３】
なお、表面粗さＲａはＪＩＳ  Ｂ  ０６０１（２０１３）に算術平均粗さとして規定されている。表面粗さＲａの測定方法としては、触針法もしくは光学的方法等により評価することができ、具体的には例えばＡＦＭ（原子間力顕微鏡）により評価することができる。
【００５４】
表面粗さＲａの下限値は特に限定されるものではないが、例えば１５．０ｎｍ以上であることが好ましく、１８．０ｎｍ以上であることがより好ましい。
【００５５】
金属層の厚さは特に限定されるものではなく、金属層を配線として用いた場合に、該配線に供給する電流の大きさや配線幅等に応じて任意に選択することができる。
【００５６】
ただし、金属層が厚くなると、配線パターンを形成するためにエッチングを行う際にエッチングに時間を要するためサイドエッチが生じ易くなり、細線が形成しにくくなる等の問題を生じる場合がある。このため、金属層の厚さは５μｍ以下であることが好ましく、３μｍ以下であることがより好ましい。
【００５７】
また、特に導電性基板の抵抗値を低くし、十分に電流を供給できるようにする観点から、例えば金属層は厚さが５０ｎｍ以上であることが好ましく、６０ｎｍ以上であることがより好ましく、１５０ｎｍ以上であることがさらに好ましい。
【００５８】
なお、金属層が上述のように金属薄膜層と、金属めっき層を有する場合には、金属薄膜層の厚さと、金属めっき層の厚さとの合計が上記範囲であることが好ましい。
【００５９】
また、既述のように複数の粒状の突起物は、金属層と同じ材料により構成することができる。そして、複数の粒状の突起物と金属層とが同じ材料により構成される場合、金属層の厚さには、複数の粒状の突起物の高さも含まれる。
【００６０】
金属層が金属薄膜層により構成される場合、または金属薄膜層と金属めっき層とを有する場合のいずれの場合でも、金属薄膜層の厚さは特に限定されるものではないが、例えば５０ｎｍ以上５００ｎｍ以下とすることが好ましい。
【００６１】
金属層は後述するように例えば所望の配線パターンにパターニングすることにより配線として用いることができる。そして、金属層は従来透明導電膜として用いられていたＩＴＯよりも電気抵抗値を低くすることができるから、金属層を設けることにより導電性基板の電気抵抗値を小さくできる。
【００６２】
次に有機物層について説明する。
【００６３】
有機物層は金属層の後述する黒化層と対向する面に形成することができる。従って、導電性基板とした場合に、金属層と黒化層との間に配置することができる。有機物層は窒素系有機物を含有することができる。
【００６４】
有機物層が含む窒素系有機物としては特に限定されるものではなく、窒素を含む有機化合物から任意に選択して用いることができる。窒素系有機物としては例えば、１，２，３−ベンゾトリアゾール、またはその誘導体を含有することが好ましい。窒素系有機物として、より具体的には例えば、１，２，３−ベンゾトリアゾールや、５−メチル−１Ｈベンゾトリアゾール等を含有することができる。
【００６５】
有機物層を形成する方法は特に限定されるものではないが、例えば窒素系有機物を含有する溶液を、金属層の有機物層を形成する面に供給、塗布し、乾燥する方法が挙げられる。
【００６６】
窒素系有機物を含有する溶液としては例えば、窒素系有機物を含有する銅用の防錆処理剤を好ましく用いることができる。市販されている銅用の防錆処理剤としては例えばＯＰＣディフェンサー（商品名、奥野製薬工業株式会社）等を好ましく用いることができる。なお、窒素系有機物を含有する溶液としては、例えば窒素系有機物を含有する水溶液を好ましく用いることができる。
【００６７】
窒素系有機物を含有する溶液を有機物層を形成する基材の金属層上に供給、塗布する方法としては、例えばスプレー法や、かけ流し法、浸漬法等が挙げられる。
【００６８】
スプレー法とは、スプレーを用いて有機物層を形成する基材の金属層表面に窒素系有機物を含有する溶液を供給する方法である。
【００６９】
かけ流し法とは、窒素系有機物を含有する溶液を上方から下方へと流して膜状の流れを形成し、該窒素系有機物を含有する溶液の流れと、有機物層を形成する基材の金属層の表面とが略平行、かつ接するようにして有機物層を形成する基材を搬送する方法を指す。
【００７０】
また、浸漬法とは有機物層を形成する基材を、窒素系有機物を含有する溶液に浸漬する方法を指す。なお、ここまでの説明での有機物層を形成する基材とは、透明基材上に金属層、または密着層と金属層とを形成した基材のことを意味する。
【００７１】
次に黒化層について説明する。
【００７２】
黒化層は、有機物層の上面に形成することができる。
【００７３】
黒化層の材料は特に限定されるものではなく、金属層表面における光の反射を抑制できる材料であれば好適に用いることができる。
【００７４】
黒化層は例えば、Ｎｉ，Ｚｎ，Ｍｏ，Ｔａ，Ｔｉ，Ｖ，Ｃｒ，Ｆｅ，Ｃｏ，Ｗ，Ｃｕ，Ｓｎ，Ｍｎから選ばれる少なくとも１種以上の金属を含むことが好ましい。また、黒化層は、炭素、酸素、水素、窒素から選ばれる１種以上の元素をさらに含むこともできる。
【００７５】
なお、黒化層は、Ｎｉ，Ｚｎ，Ｍｏ，Ｔａ，Ｔｉ，Ｖ，Ｃｒ，Ｆｅ，Ｃｏ，Ｗ，Ｃｕ，Ｓｎ，Ｍｎから選ばれる少なくとも２種以上の金属を含む金属合金を含んでいてもよい。この場合についても、黒化層は炭素、酸素、水素、窒素から選ばれる１種以上の元素をさらに含むこともできる。この際、Ｎｉ，Ｚｎ，Ｍｏ，Ｔａ，Ｔｉ，Ｖ，Ｃｒ，Ｆｅ，Ｃｏ，Ｗ，Ｃｕ，Ｓｎ，Ｍｎから選ばれる少なくとも２種以上の金属を含む金属合金としては、Ｃｕ−Ｔｉ−Ｆｅ合金や、Ｃｕ−Ｎｉ−Ｆｅ合金、Ｎｉ−Ｃｕ合金、Ｎｉ−Ｚｎ合金、Ｎｉ−Ｔｉ合金、Ｎｉ−Ｗ合金、Ｎｉ−Ｃｒ合金、Ｎｉ−Ｃｕ−Ｃｒ合金を好ましく用いることができる。特にＮｉ−Ｃｒ合金、またはＮｉ−Ｃｕ合金をより好ましく用いることができる。
【００７６】
黒化層の形成方法は特に限定されるものではなく、任意の方法により形成することができ、例えば乾式法、または湿式法により成膜することができる。
【００７７】
黒化層を乾式法により成膜する場合、その具体的な方法は特に限定されるものではないが、例えばスパッタリング法、イオンプレーティング法や蒸着法等の乾式めっき法を好ましく用いることができる。黒化層を乾式法により成膜する場合、膜厚の制御が容易であることから、スパッタリング法を用いることがより好ましい。なお、黒化層には上述のように炭素、酸素、水素、窒素から選ばれる１種以上の元素を添加することもでき、この場合は反応性スパッタリング法をさらに好ましく用いることができる。
【００７８】
反応性スパッタリング法により黒化層を成膜する場合、ターゲットとしては、黒化層を構成する金属種を含むターゲットを用いることができる。黒化層が合金を含む場合には、黒化層に含まれる金属種毎にターゲットを用い、基材等の被成膜体の表面で合金を形成してもよく、予め黒化層に含まれる金属を合金化したターゲットを用いることもできる。
【００７９】
また、黒化層に炭素、酸素、水素、窒素から選ばれる１種以上の元素が含まれる場合、これらは黒化層を成膜する際の雰囲気中に添加しておくことにより、黒化層中に添加することができる。例えば、黒化層に炭素を添加する場合には一酸化炭素ガスおよび／または二酸化炭素ガスを、酸素を添加する場合には酸素ガスを、水素を添加する場合には水素ガスおよび／または水を、窒素を添加する場合には窒素ガスを、スパッタリングを行う際の雰囲気中に添加しておくことができる。黒化層を成膜する際の不活性ガス中にこれらのガスを添加することにより、炭素、酸素、水素、窒素から選ばれる１種以上の元素を黒化層中に添加することができる。なお、不活性ガスとしてはアルゴンを好ましく用いることができる。
【００８０】
黒化層を湿式法により成膜する場合には、黒化層の材料に応じためっき液を用い、例えば電気めっき法により成膜することができる。
【００８１】
上述の様に黒化層は、乾式法、湿式法のいずれの方法でも形成することができるが、黒化層を形成する際に、有機物層に含まれる窒素系有機物が、めっき液中に溶けだし、黒化層中に取り込まれることで、黒化層の色調や他の特性に影響を及ぼす恐れがあるため、乾式法により成膜することが好ましい。
【００８２】
黒化層の厚さは特に限定されるものではないが、例えば５ｎｍ以上であることが好ましく、１５ｎｍ以上であることがより好ましい。これは、黒化層の厚さが薄い場合には、金属層表面における光の反射を十分に抑制できない場合があるため、上述のように黒化層の厚さを５ｎｍ以上とすることにより金属層表面における光の反射を特に抑制できるように構成することが好ましいためである。
【００８３】
黒化層の厚さの上限値は特に限定されるものではないが、必要以上に厚くしても成膜に要する時間や、配線を形成する際のエッチングに要する時間が長くなり、コストの上昇を招くことになる。このため、黒化層の厚さは５０ｎｍ以下とすることが好ましく、３０ｎｍ以下とすることがより好ましい。
【００８４】
また、導電性基板は上述の絶縁性基材、金属層、有機物層、黒化層以外に任意の層を設けることもできる。例えば密着層を設けることができる。
【００８５】
密着層の構成例について説明する。
【００８６】
上述のように金属層は絶縁性基材上に形成することができるが、絶縁性基材上に金属層を直接形成した場合に、絶縁性基材と金属層との密着性が十分ではない場合がある。このため、絶縁性基材の上面に直接金属層を形成した場合、製造過程、または、使用時に絶縁性基材から金属層が剥離する場合がある。
【００８７】
そこで、本実施形態の導電性基板においては、絶縁性基材と金属層との密着性を高めるため、絶縁性基材上に密着層を配置することができる。
【００８８】
絶縁性基材と金属層との間に密着層を配置することにより、絶縁性基材と金属層との密着性を高め、絶縁性基材から金属層が剥離することを抑制できる。
【００８９】
また、密着層は黒化層としても機能させることができる。このため、金属層の下面側、すなわち絶縁性基材側からの光による金属層の光の反射も抑制することが可能になる。
【００９０】
密着層を構成する材料は特に限定されるものではなく、絶縁性基材及び金属層との密着力や、要求される金属層表面での光の反射の抑制の程度、また、導電性基板を使用する環境（例えば湿度や、温度）に対する安定性の程度等に応じて任意に選択することができる。
【００９１】
密着層は例えば、Ｎｉ，Ｚｎ，Ｍｏ，Ｔａ，Ｔｉ，Ｖ，Ｃｒ，Ｆｅ，Ｃｏ，Ｗ，Ｃｕ，Ｓｎ，Ｍｎから選ばれる少なくとも１種以上の金属を含むことが好ましい。また、密着層は炭素、酸素、水素、窒素から選ばれる１種以上の元素をさらに含むこともできる。
【００９２】
なお、密着層は、Ｎｉ，Ｚｎ，Ｍｏ，Ｔａ，Ｔｉ，Ｖ，Ｃｒ，Ｆｅ，Ｃｏ，Ｗ，Ｃｕ，Ｓｎ，Ｍｎから選ばれる少なくとも２種以上の金属を含む金属合金を含むこともできる。この場合についても、密着層は炭素、酸素、水素、窒素から選ばれる１種以上の元素をさらに含むこともできる。この際、Ｎｉ，Ｚｎ，Ｍｏ，Ｔａ，Ｔｉ，Ｖ，Ｃｒ，Ｆｅ，Ｃｏ，Ｗ，Ｃｕ，Ｓｎ，Ｍｎから選ばれる少なくとも２種以上の金属を含む金属合金としては、Ｃｕ−Ｔｉ−Ｆｅ合金や、Ｃｕ−Ｎｉ−Ｆｅ合金、Ｎｉ−Ｃｕ合金、Ｎｉ−Ｚｎ合金、Ｎｉ−Ｔｉ合金、Ｎｉ−Ｗ合金、Ｎｉ−Ｃｒ合金、Ｎｉ−Ｃｕ−Ｃｒ合金を好ましく用いることができる。特にＮｉ−Ｃｒ合金、またはＮｉ−Ｃｕ合金をより好ましく用いることができる。
【００９３】
密着層の成膜方法は特に限定されるものではないが、乾式めっき法により成膜することが好ましい。乾式めっき法としては例えばスパッタリング法、イオンプレーティング法や蒸着法等を好ましく用いることができる。密着層を乾式法により成膜する場合、膜厚の制御が容易であることから、スパッタリング法を用いることがより好ましい。なお、密着層には上述のように炭素、酸素、水素、窒素から選ばれる１種以上の元素を添加することもでき、この場合は反応性スパッタリング法をさらに好ましく用いることができる。
【００９４】
密着層が炭素、酸素、水素、窒素から選ばれる１種以上の元素を含む場合には、密着層を成膜する際の雰囲気中に炭素、酸素、水素、窒素から選ばれる１種以上の元素を含有するガスを添加しておくことにより、密着層中に添加することができる。例えば、密着層に炭素を添加する場合には一酸化炭素ガスおよび／または二酸化炭素ガスを、酸素を添加する場合には酸素ガスを、水素を添加する場合には水素ガスおよび／または水を、窒素を添加する場合には窒素ガスを、乾式めっきを行う際の雰囲気中に添加しておくことができる。
【００９５】
炭素、酸素、水素、窒素から選ばれる１種以上の元素を含有するガスは、不活性ガスに添加し、乾式めっきの際の雰囲気ガスとすることが好ましい。不活性ガスとしては特に限定されないが、例えばアルゴンを好ましく用いることができる。
【００９６】
密着層を上述のように乾式めっき法により成膜することにより、絶縁性基材と密着層との密着性を高めることができる。そして、密着層は例えば金属を主成分として含むことができるため金属層との密着性も高い。このため、絶縁性基材と金属層との間に密着層を配置することにより、金属層の剥離を抑制することができる。
【００９７】
密着層の厚さは特に限定されるものではないが、例えば５ｎｍ以上５０ｎｍ以下とすることが好ましく、５ｎｍ以上３５ｎｍ以下とすることがより好ましく、５ｎｍ以上３３ｎｍ以下とすることがさらに好ましい。
【００９８】
密着層についても黒化層として機能させる場合、すなわち金属層における光の反射を抑制する場合、密着層の厚さを上述のように５ｎｍ以上とすることが好ましい。
【００９９】
密着層の厚さの上限値は特に限定されるものではないが、必要以上に厚くしても成膜に要する時間や、配線を形成する際のエッチングに要する時間が長くなり、コストの上昇を招くことになる。このため、密着層の厚さは上述のように５０ｎｍ以下とすることが好ましく、３５ｎｍ以下とすることがより好ましく、３３ｎｍ以下とすることがさらに好ましい。
【０１００】
次に、導電性基板の構成例について説明する。
【０１０１】
上述のように、本実施形態の導電性基板は絶縁性基材と、金属層と、有機物層と、黒化層と、を有することができる。また、任意に密着層等の層を設けることもできる。
【０１０２】
具体的な構成例について、図１Ａ、図１Ｂ、図２Ａ、図２Ｂを用いて以下に説明する。図１Ａ、図１Ｂ、図２Ａ、図２Ｂは、本実施形態の導電性基板の、絶縁性基材、金属層、有機物層、黒化層の積層方向と平行な面における断面図の例を示している。
【０１０３】
本実施形態の導電性基板は、例えば絶縁性基材の少なくとも一方の面上に、絶縁性基材側から金属層と、有機物層と、黒化層とがその順に積層された構造を有することができる。
【０１０４】
具体的には例えば、図１Ａに示した導電性基板１０Ａのように、絶縁性基材１１の一方の面１１ａ側に金属層１２と、有機物層１３と、黒化層１４と、を一層ずつその順に積層することができる。
【０１０５】
また、本実施形態の導電性基板については、絶縁性基材の一方の面上と、一方の面と対向する他方の面上とにそれぞれ、金属層と、有機物層と、黒化層とがその順に形成された構成とすることもできる。具体的には例えば、図１Ｂや、後述する図２Ｂのように構成することができる。例えば図１Ｂに示した導電性基板１０Ｂの場合であれば、絶縁性基材１１の一方の面１１ａ上と、一方の面１１ａと対向する、すなわち反対側に位置するもう一方の面（他方の面）１１ｂ上と、にそれぞれ金属層１２Ａ、１２Ｂと、有機物層１３Ａ、１３Ｂと、黒化層１４Ａ、１４Ｂと、をその順に積層することができる。なお、金属層、有機物層、黒化層は、例えば図１Ｂに示したように一層ずつ形成することができる。
【０１０６】
また、さらに任意の層として、例えば密着層を設けた構成とすることもできる。この場合例えば、絶縁性基材の少なくとも一方の面上に、絶縁性基材側から密着層と、金属層と、有機物層と、黒化層とがその順に形成された構造とすることができる。
【０１０７】
具体的には例えば図２Ａに示した導電性基板２０Ａのように、絶縁性基材１１の一方の面１１ａ側に、密着層１５と、金属層１２と、有機物層１３と、黒化層１４と、をその順に積層することができる。
【０１０８】
この場合も絶縁性基材１１の両面に密着層、金属層、有機物層、黒化層を積層した構成とすることもできる。具体的には図２Ｂに示した導電性基板２０Ｂのように、絶縁性基材１１の一方の面１１ａ側と、他方の面１１ｂ側と、にそれぞれ密着層１５Ａ、１５Ｂと、金属層１２Ａ、１２Ｂと、有機物層１３Ａ、１３Ｂと、黒化層１４Ａ、１４Ｂとをその順に積層できる。
【０１０９】
なお、図１Ｂ、図２Ｂにおいて、絶縁性基材の両面に金属層、有機物層、黒化層等を積層した場合において、絶縁性基材１１を対称面として絶縁性基材１１の上下に積層した層が対称になるように配置した例を示したが、係る形態に限定されるものではない。例えば、図２Ｂにおいて、絶縁性基材１１の一方の面１１ａ側の構成を図１Ｂの構成と同様に、密着層１５Ａを設けずに金属層１２Ａと、有機物層１３Ａと、黒化層１４Ａとをその順に積層した形態とし、絶縁性基材１１の上下に積層した層を非対称な構成としてもよい。
【０１１０】
ところで、本実施形態の導電性基板においては、絶縁性基材上に金属層と、有機物層と、黒化層とを設けることで、金属層による光の反射を抑制し、導電性基板の反射率を抑制することができる。
【０１１１】
本実施形態の導電性基板の反射率の程度については特に限定されるものではないが、例えばタッチパネル用の導電性基板として用いた場合のディスプレイの視認性を高めるためには、反射率は低い方が良い。例えば、波長４００ｎｍ以上７００ｎｍ以下の光の平均反射率が２０％以下であることが好ましく、１７％以下であることがより好ましく、１５％以下であることが特に好ましい。
【０１１２】
反射率の測定は、導電性基板の黒化層に光を照射するようにして測定を行うことができる。具体的には例えば図１Ａのように絶縁性基材１１の一方の面１１ａ側に金属層１２、有機物層１３、黒化層１４の順に積層した場合、黒化層１４に光を照射するように黒化層１４の表面Ａに対して光を照射し、測定できる。測定に当たっては波長４００ｎｍ以上７００ｎｍ以下の光を例えば波長１ｎｍ間隔で上述のように導電性基板の黒化層１４に対して照射し、測定した値の平均値を該導電性基板の反射率とすることができる。
【０１１３】
本実施形態の導電性基板はタッチパネル用の導電性基板として好ましく用いることができる。この場合導電性基板はメッシュ状の配線を備えた構成とすることができる。
【０１１４】
メッシュ状の配線を備えた導電性基板は、ここまで説明した本実施形態の導電性基板の金属層、有機物層、及び黒化層をエッチングすることにより得ることができる。
【０１１５】
例えば、二層の配線によりメッシュ状の配線とすることができる。具体的な構成例を図３に示す。図３はメッシュ状の配線を備えた導電性基板３０を金属層等の積層方向の上面側から見た図を示しており、配線パターンが分かり易いように、絶縁性基材１１、及び金属層をパターニングして形成した配線３１Ａ、３１Ｂ以外の層は記載を省略している。また、絶縁性基材１１を透過して見える配線３１Ｂも示している。
【０１１６】
図３に示した導電性基板３０は、絶縁性基材１１と、図中Ｙ軸方向に平行な複数の配線３１Ａと、Ｘ軸方向に平行な配線３１Ｂとを有している。なお、配線３１Ａ、３１Ｂは金属層をエッチングして形成されており、該配線３１Ａ、３１Ｂの上面および／または下面には図示しない有機物層、及び黒化層が形成されている。また、有機物層、及び黒化層は配線３１Ａ、３１Ｂと同じ形状にエッチングされている。
【０１１７】
絶縁性基材１１と配線３１Ａ、３１Ｂとの配置は特に限定されない。絶縁性基材１１と配線との配置の構成例を図４Ａ、図４Ｂに示す。図４Ａ、図４Ｂは図３のＡ−Ａ´線での断面図に当たる。
【０１１８】
まず、図４Ａに示したように、絶縁性基材１１の上下面にそれぞれ配線３１Ａ、３１Ｂが配置されていてもよい。なお、図４Ａでは配線３１Ａの上面、及び３１Ｂの下面には、配線と同じ形状にエッチングされた有機物層３２Ａ、３２Ｂ、黒化層３３Ａ、３３Ｂが配置されている。
【０１１９】
また、図４Ｂに示したように、１組の絶縁性基材１１を用い、一方の絶縁性基材１１を挟んで上下面に配線３１Ａ、３１Ｂを配置し、かつ、一方の配線３１Ｂは絶縁性基材１１間に配置されてもよい。この場合も、配線３１Ａ、３１Ｂの上面には配線と同じ形状にエッチングされた有機物層３２Ａ、３２Ｂ、黒化層３３Ａ、３３Ｂが配置されている。なお、既述のように、金属層、有機物層、黒化層以外に密着層を設けることもできる。このため、図４Ａ、図４Ｂいずれの場合でも、例えば配線３１Ａおよび／または配線３１Ｂと絶縁性基材１１との間に密着層を設けることもできる。密着層を設ける場合、密着層も配線３１Ａ、３１Ｂと同じ形状にエッチングされていることが好ましい。
【０１２０】
図３及び図４Ａに示したメッシュ状の配線を有する導電性基板は例えば、図１Ｂのように絶縁性基材１１の両面に金属層１２Ａ、１２Ｂと、有機物層１３Ａ、１３Ｂと、黒化層１４Ａ、１４Ｂとを備えた導電性基板から形成することができる。
【０１２１】
図１Ｂの導電性基板を用いて形成した場合を例に説明すると、まず、絶縁性基材１１の一方の面１１ａ側の金属層１２Ａ、有機物層１３Ａ、及び黒化層１４Ａを、図１Ｂ中Ｙ軸方向に平行な複数の線状のパターンがＸ軸方向に沿って所定の間隔をあけて配置されるようにエッチングを行う。なお、図１Ｂ中のＸ軸方向は、各層の幅方向と平行な方向を意味している。また、図１Ｂ中のＹ軸方向とは、図１Ｂ中の紙面と垂直な方向を意味している。
【０１２２】
そして、絶縁性基材１１の他方の面１１ｂ側の金属層１２Ｂ、有機物層１３Ｂ、及び黒化層１４Ｂを図１Ｂ中Ｘ軸方向と平行な複数の線状のパターンが所定の間隔をあけてＹ軸方向に沿って配置されるようにエッチングを行う。
【０１２３】
以上の操作により図３、図４Ａに示したメッシュ状の配線を有する導電性基板を形成することができる。なお、絶縁性基材１１の両面のエッチングは同時に行うこともできる。すなわち、金属層１２Ａ、１２Ｂ、有機物層１３Ａ、１３Ｂ、黒化層１４Ａ、１４Ｂのエッチングは同時に行ってもよい。また、図４Ａにおいて、配線３１Ａ、３１Ｂと、絶縁性基材１１との間にさらに配線３１Ａ、３１Ｂと同じ形状にパターニングされた密着層を有する導電性基板は、図２Ｂに示した導電性基板を用いて同様にエッチングを行うことで作製できる。
【０１２４】
図３に示したメッシュ状の配線を有する導電性基板は、図１Ａまたは図２Ａに示した導電性基板を２枚用いることにより形成することもできる。図１Ａの導電性基板を２枚用いて形成した場合を例に説明すると、図１Ａに示した導電性基板２枚についてそれぞれ、金属層１２、有機物層１３、及び黒化層１４を、Ｘ軸方向と平行な複数の線状のパターンが所定の間隔をあけてＹ軸方向に沿って配置されるようにエッチングを行う。そして、上記エッチング処理により各導電性基板に形成した線状のパターンが互いに交差するように向きをあわせて２枚の導電性基板を貼り合せることによりメッシュ状の配線を備えた導電性基板とすることができる。２枚の導電性基板を貼り合せる際に貼り合せる面は特に限定されるものではない。例えば、金属層１２等が積層された図１Ａにおける表面Ａと、金属層１２等が積層されていない図１Ａにおける他方の面１１ｂとを貼り合せて、図４Ｂに示した構造となるようにすることもできる。
【０１２５】
また、例えば絶縁性基材１１の金属層１２等が積層されていない図１Ａにおける他方の面１１ｂ同士を貼り合せて断面が図４Ａに示した構造となるようにすることもできる。
【０１２６】
なお、図４Ａ、図４Ｂにおいて、配線３１Ａ、３１Ｂと、絶縁性基材１１との間にさらに配線３１Ａ、３１Ｂと同じ形状にパターニングされた密着層を有する導電性基板は、図１Ａに示した導電性基板にかえて図２Ａに示した導電性基板を用いることで作製できる。
【０１２７】
図３、図４Ａ、図４Ｂに示したメッシュ状の配線を有する導電性基板における配線の幅や、配線間の距離は特に限定されるものではなく、例えば、配線に流す電流量等に応じて選択することができる。
【０１２８】
また、図３、図４Ａ、図４Ｂにおいては、直線形状の配線を組み合わせてメッシュ状の配線（配線パターン）を形成した例を示しているが、係る形態に限定されるものではなく、配線パターンを構成する配線は任意の形状とすることができる。例えばディスプレイの画像との間でモアレ（干渉縞）が発生しないようメッシュ状の配線パターンを構成する配線の形状をそれぞれ、ぎざぎざに屈曲した線（ジグザグ直線）等の各種形状にすることもできる。
【０１２９】
このように２層の配線から構成されるメッシュ状の配線を有する導電性基板は、例えば投影型静電容量方式のタッチパネル用の導電性基板として好ましく用いることができる。
【０１３０】
以上の本実施形態の導電性基板によれば、絶縁性基材の少なくとも一方の面上に形成された金属層上に、窒素系有機物を含有する有機物層と、黒化層と、を積層した構造を有している。そして、金属層の有機物層を形成する面には、所定の平均高さを有する複数の粒状の突起物が、単位長さ当たりに所定の個数となるように形成されている。このため、有機物層を形成した場合でも黒化層が剥離することを抑制することができ、高い品質安定性を有する導電性基板とすることができる。
【０１３１】
さらに、本実施形態の導電性基板においては剥離することを抑制した黒化層を設けているため、金属層表面における光の反射をより確実に抑制し、反射率を抑制した導電性基板とすることができる。このため、例えばタッチパネル等の用途に用いた場合にディスプレイの視認性を高めることができる。
（導電性基板の製造方法）
次に本実施形態の導電性基板の製造方法の一構成例について説明する。
【０１３２】
本実施形態の導電性基板の製造方法は、以下の工程を有することができる。  
絶縁性基材の少なくとも一方の面上に金属層を形成する金属層形成工程。  
金属層上に窒素系有機物を含有する有機物層を形成する有機物層形成工程。  
有機物層上に黒化層を形成する黒化層形成工程。
【０１３３】
金属層形成工程で形成した金属層は、有機物層を形成する面に、複数の粒状の突起物を有することができる。そして、複数の粒状の突起物の平均高さは８．００ｎｍ以上とすることができる。また、金属層は、有機物層を形成する面に、複数の粒状の突起物を７０個／１０μｍ以上有することができる。
【０１３４】
以下に本実施形態の導電性基板の製造方法について具体的に説明する。
【０１３５】
なお、本実施形態の導電性基板の製造方法により上述の導電性基板を好適に製造することができる。このため、以下に説明する点以外については上述の導電性基板の場合と同様の構成とすることができるため説明を一部省略する。
【０１３６】
金属層形成工程に供する絶縁性基材は予め準備しておくことができる。用いる絶縁性基材の種類は特に限定されるものではないが、既述のように可視光を透過する樹脂基板（樹脂フィルム）や、ガラス基板等の透明基材を好ましく用いることができる。絶縁性基材は必要に応じて予め任意のサイズに切断等行っておくこともできる。
【０１３７】
そして、金属層は既述のように、金属薄膜層を有することが好ましい。また、金属層は金属薄膜層と金属めっき層とを有することもできる。このため、金属層形成工程は、例えば乾式めっき法により金属薄膜層を形成する工程を有することができる。また、金属層形成工程は、乾式めっき法により金属薄膜層を形成する工程と、該金属薄膜層を給電層として、湿式めっき法の一種である電気めっき法により金属めっき層を形成する工程と、を有していてもよい。
【０１３８】
金属薄膜層を形成する工程で用いる乾式めっき法としては、特に限定されるものではなく、例えば、蒸着法、スパッタリング法、又はイオンプレーティング法等を用いることができる。なお、蒸着法としては真空蒸着法を好ましく用いることができる。金属薄膜層を形成する工程で用いる乾式めっき法としては、特に膜厚の制御が容易であることから、スパッタリング法を用いることが好ましい。
【０１３９】
次に金属めっき層を形成する工程について説明する。湿式めっき法により金属めっき層を形成する工程における条件、すなわち、電気めっき処理の条件は、特に限定されるものではなく、常法による諸条件を採用すればよい。例えば、金属めっき液を入れためっき槽に金属薄膜層を形成した基材を供給し、電流密度や、基材の搬送速度を制御することによって、金属めっき層を形成できる。
【０１４０】
本実施形態の導電性基板については、金属層の有機物層を形成する面に複数の粒状の突起物を有することができる。
【０１４１】
金属層の有機物層を形成する面に係る複数の粒状の突起物を形成する方法としては特に限定されるものではないが、例えば金属層形成後に金属層表面を表面処理する方法が挙げられる。具体的な例としては、金属層を形成した後、金属層表面に対してエッチング処理や、サンドブラスト処理を施す方法が挙げられる。このため、金属薄膜層、または金属薄膜層と金属めっき層とを形成した後、金属層の有機物層を形成する面についてエッチング処理や、サンドブラスト処理を施す工程を設けることもできる。
【０１４２】
また、金属層の有機物層を形成する面に係る複数の粒状の突起物を形成する他の方法として、金属層を成膜する際の成膜条件を調整する方法が挙げられる。例えば金属めっき層を電気めっき法により成膜する際の電流密度（Ｄｋ値）を、金属めっき層の成膜中に変化させる方法が挙げられる。このため、係る方法により金属層の有機物層を形成する面に複数の粒状の突起物を形成する場合には、金属めっき層を形成する工程において電流密度を変化させることができる。電流密度の具体的な制御例については既述のため、ここでは説明を省略する。
【０１４３】
次に、有機物層形成工程について説明する。
【０１４４】
有機物層形成工程においては、金属層上に窒素系有機物を含有する有機物層を形成することができる。
【０１４５】
有機物層の形成方法は特に限定されるものではないが、例えば窒素系有機物を含有する溶液、例えば窒素系有機物を含有する水溶液を金属層上に供給、塗布し、乾燥することにより形成することができる。
【０１４６】
金属層上に窒素系有機物を含有する溶液を供給、塗布する方法としては特に限定されるものではなく、任意の方法を用いることができる。例えばスプレー法や、かけ流し法、浸漬法等が挙げられる。それぞれの方法については既述のため、説明を省略する。
【０１４７】
なお、窒素系有機物溶液を塗布後、付着した余剰の窒素系有機物溶液を除去するため、窒素系有機物溶液を塗布した基材を水により洗浄する水洗を実施することもできる。
【０１４８】
次に、黒化層形成工程について説明する。
【０１４９】
黒化層形成工程において、黒化層を形成する方法は特に限定されるものではなく、任意の方法により形成することができる。
【０１５０】
黒化層形成工程において黒化層を成膜する方法としては、例えばスパッタリング法、イオンプレーティング法や蒸着法等の乾式めっき法を好ましく用いることができる。特に、膜厚の制御が容易であることから、スパッタリング法を用いることがより好ましい。なお、黒化層には既述のように炭素、酸素、水素、窒素から選ばれる１種以上の元素を添加することもでき、この場合は反応性スパッタリング法をさらに好ましく用いることができる。
【０１５１】
また、既述のように黒化層は電気めっき法等の湿式法により成膜することもできる。
【０１５２】
ただし、黒化層を形成する際に、有機物層に含まれる窒素系有機物が、めっき液中に溶けだし、黒化層中に取り込まれることで、黒化層の色調や他の特性に影響を及ぼす恐れがあるため、乾式法により成膜することが好ましい。
【０１５３】
本実施形態の導電性基板の製造方法においては、上述の工程に加えてさらに任意の工程を実施することもできる。
【０１５４】
例えば絶縁性基材と金属層との間に密着層を形成する場合、絶縁性基材の金属層を形成する面上に密着層を形成する密着層形成工程を実施することができる。密着層形成工程を実施する場合、金属層形成工程は、密着層形成工程の後に実施することができ、金属層形成工程では、本工程で絶縁性基材上に密着層を形成した基材に金属薄膜層を形成できる。
【０１５５】
密着層形成工程において、密着層の成膜方法は特に限定されるものではないが、乾式めっき法により成膜することが好ましい。乾式めっき法としては例えばスパッタリング法、イオンプレーティング法や蒸着法等を好ましく用いることができる。密着層を乾式法により成膜する場合、膜厚の制御が容易であることから、スパッタリング法を用いることがより好ましい。なお、密着層には既述のように炭素、酸素、水素、窒素から選ばれる１種以上の元素を添加することもでき、この場合は反応性スパッタリング法をさらに好ましく用いることができる。
【０１５６】
本実施形態の導電性基板の製造方法で得られる導電性基板は例えばタッチパネル等の各種用途に用いることができる。そして、各種用途に用いる場合には、本実施形態の導電性基板に含まれる金属層、有機物層、及び黒化層がパターン化されていることが好ましい。なお、密着層を設ける場合は、密着層についてもパターン化されていることが好ましい。金属層、有機物層、及び黒化層、場合によってはさらに密着層は、例えば所望の配線パターンにあわせてパターン化することができ、金属層、有機物層、及び黒化層、場合によってはさらに密着層は同じ形状にパターン化されていることが好ましい。
【０１５７】
このため、本実施形態の導電性基板の製造方法は、金属層、有機物層及び黒化層をパターニングするパターニング工程を有することができる。なお、密着層を形成した場合には、パターニング工程は、密着層、金属層、有機物層、及び黒化層をパターニングする工程とすることができる。
【０１５８】
パターニング工程の具体的手順は特に限定されるものではなく、任意の手順により実施することができる。例えば図１Ａのように絶縁性基材１１上に金属層１２、有機物層１３、黒化層１４が積層された導電性基板１０Ａの場合、まず黒化層１４上の表面Ａに所望のパターンを有するマスクを配置するマスク配置ステップを実施することができる。次いで、黒化層１４の上の表面Ａ、すなわち、マスクを配置した面側にエッチング液を供給するエッチングステップを実施できる。
【０１５９】
エッチングステップにおいて用いるエッチング液は特に限定されるものではなく、エッチングを行う層を構成する材料に応じて任意に選択することができる。例えば、層毎にエッチング液を変えることもでき、また、同じエッチング液により同時に金属層、有機物層、及び黒化層、場合によってはさらに密着層をエッチングすることもできる。
【０１６０】
また、図１Ｂのように絶縁性基材１１の一方の面１１ａ、他方の面１１ｂに金属層１２Ａ、１２Ｂ、有機物層１３Ａ、１３Ｂ、黒化層１４Ａ、１４Ｂを積層した導電性基板１０Ｂについてもパターニングするパターニング工程を実施できる。この場合例えば黒化層１４Ａ、１４Ｂ上の表面Ａ、及び表面Ｂに所望のパターンを有するマスクを配置するマスク配置ステップを実施できる。次いで、黒化層１４Ａ、１４Ｂ上の表面Ａ、及び表面Ｂ、すなわち、マスクを配置した面側にエッチング液を供給するエッチングステップを実施できる。
【０１６１】
エッチングステップで形成するパターンについては特に限定されるものではなく、任意の形状とすることができる。例えば図１Ａに示した導電性基板１０Ａの場合、既述のように金属層１２、有機物層１３、及び黒化層１４を複数の直線や、ぎざぎざに屈曲した線（ジグザグ直線）を含むようにパターンを形成することができる。
【０１６２】
また、図１Ｂに示した導電性基板１０Ｂの場合、金属層１２Ａと、金属層１２Ｂとでメッシュ状の配線となるようにパターンを形成することができる。この場合、有機物層１３Ａ、及び黒化層１４Ａは、金属層１２Ａと同様の形状に、有機物層１３Ｂ、及び黒化層１４Ｂは金属層１２Ｂと同様の形状になるようにそれぞれパターニングを行うことが好ましい。
【０１６３】
また、例えばパターニング工程で上述の導電性基板１０Ａについて金属層１２等をパターン化した後、パターン化した２枚以上の導電性基板を積層する積層工程を実施することもできる。積層する際、例えば各導電性基板の金属層のパターンが交差するように積層することにより、メッシュ状の配線を備えた積層導電性基板を得ることもできる。
【０１６４】
積層した２枚以上の導電性基板を固定する方法は特に限定されるものではないが、例えば接着剤等により固定することができる。
【０１６５】
以上の本実施形態の導電性基板の製造方法により得られる導電性基板は、絶縁性基材の少なくとも一方の面上に形成された金属層上に、窒素系有機物を含有する有機物層と、黒化層と、を積層した構造を有している。そして、金属層の有機物層を形成する面には、所定の平均高さを有する複数の粒状の突起物が、単位長さ当たりに所定の個数となるように形成されている。このため、有機物層を形成した場合でも黒化層が剥離することを抑制することができ、高い品質安定性を有する導電性基板とすることができる。
【０１６６】
さらに、本実施形態の導電性基板の製造方法により得られる導電性基板においては剥離することを抑制した黒化層を設けているため、金属層表面における光の反射をより確実に抑制し、反射率を抑制した導電性基板とすることができる。このため、例えばタッチパネル等の用途に用いた場合にディスプレイの視認性を高めることができる。
【実施例】
【０１６７】
以下に具体的な実施例、比較例を挙げて説明するが、本発明はこれらの実施例に限定されるものではない。
（評価方法）
まず、得られた導電性基板の評価方法について説明する。
（１）粒状の突起物の平均高さ、線プロファイルからの粒状の突起物の粒数、金属層表面の表面粗さ、ＳＡＤ値
以下の実施例、比較例において、絶縁性基材上に、密着層、金属層、及び有機物層を形成後、有機物層表面についてＡＦＭ（Ｂｒｕｋｅｒ  ＡＸＳ社製  商品名：Ｄｉｍｅｎｓｉｏｎ  Ｉｃｏｎ，ｎａｎｏＳｃｏｐｅ  Ｖ）を用いて、有機物層を形成後の金属層表面状態の測定を行った。なお、測定は、有機物層形成直後に、有機物層表面の任意の場所において、長さ１０μｍの線状に表面のプロファイルを測定し、測定値から、金属層表面の複数の粒状の突起物の平均高さ、線プロファイルからの粒状の突起物の粒数、金属層表面の表面粗さを算出した。また、ＡＦＭを用いた測定結果からＳＡＤ値についても算出した。【０１６８】
なお、ＳＡＤ値は以下の式（１）により算出しており、金属層の有機物層を形成する面の表面積Ｓ２として、ＡＦＭにより測定した値を用いた。【０１６９】
ＳＡＤ＝１００×（Ｓ２−Ｓ１）／Ｓ１    ・・・（１）
金属層の有機物層を形成する面の投影面積：Ｓ１
金属層の有機物層を形成する面の表面積：Ｓ２
（２）黒化層の密着性試験
黒化層の密着性試験はＡＳＴＭ  Ｄ３３５９に基づいて、具体的には以下の手順に従って実施した。【０１７０】
図５に示すように、黒化層まで形成した導電性基板の黒化層に対して、切込み工具（Ｐｒｅｃｉｓｉｏｎ  Ｇａｔｅ＆Ｔｏｏｌ  Ｃｏｍｐａｎｙ社製  Ｃｒｏｓｓ  Ｃｕｔ  Ｋｉｔ  １．０ＭＭ）を用いて、長さ２０ｍｍの縦切り込み線５１ａを１．０ｍｍ間隔で互いに平行になるように１１本形成する。【０１７１】
次いで同じ切込み工具を用いて、先に形成した縦切込み線５１ａと直交するように、長さ２０ｍｍの横切り込み線５１ｂを１．０ｍｍ間隔で互いに平行になるように１１本形成する。【０１７２】
以上の工程により、図５に示すように黒化層に縦方向、横方向それぞれ１１本の切込み線により、格子状の切込みが形成される。【０１７３】
次いで、格子状の切込みを覆うように密着力評価用テープ（エルコメーター社製  Ｅｌｃｏｍｅｔｅｒ９９テープ）を貼り付けた後、十分に擦り付ける。【０１７４】
密着力評価用テープを貼り付けてから３０秒経過後に測定面に対して可能な限り１８０°の方向に素早く密着力評価用テープを剥がす。【０１７５】
密着力評価用テープを剥がした後、格子状の縦切込み線５１ａ、及び横切込み線５１ｂとで囲まれた、図５中の評価領域５２内で黒化層の下に形成した金属層（有機物層）が露出した面積により密着性の評価を行った。【０１７６】
評価領域内の金属層の露出面積が０％の場合を５Ｂ、０％より多く５％未満の場合を４Ｂ、５％以上１５％未満の場合を３Ｂ、１５％以上３５％未満の場合を２Ｂ、３５％以上６５％未満の場合を１Ｂ、６５％以上の場合を０Ｂと評価した。係る評価について０Ｂが最も黒化層の密着性が低く、５Ｂが黒化層の密着性が最も高くなる。【０１７７】
密着性試験の結果、５Ｂの場合について密着性の評価を〇とし、それ以外の場合には×と評価した。
（試料の作製条件）
実施例、比較例として、以下に説明する条件で導電性基板を作製し、上述の評価方法により評価を行った。
［実施例１］
（密着層形成工程）
縦５００ｍｍ×横５００ｍｍ、厚さ５０μｍのポリエチレンテレフタレート樹脂（ＰＥＴ）製の絶縁性基材の一方の面上に密着層を成膜した。なお、絶縁性基材として用いたポリエチレンテレフタレート樹脂製の絶縁性基材について、全光線透過率をＪＩＳ  Ｋ  ７３６１−１に規定された方法により評価を行ったところ９７％であった。【０１７８】
密着層形成工程では、Ｎｉ−１７重量％Ｃｕ合金のターゲットを装着したスパッタリング装置により、密着層として酸素を含有するＮｉ−Ｃｕ合金層を成膜した。以下に密着層の成膜手順について説明する。【０１７９】
予め６０℃まで加熱して水分を除去した上述の絶縁性基材を、スパッタリング装置のチャンバー内に設置した。【０１８０】
次に、チャンバー内を１×１０−３Ｐａまで排気した後、アルゴンガスと酸素ガスとを導入し、チャンバー内の圧力を１．３Ｐａとした。なお、この際チャンバー内の雰囲気は体積比で３０％が酸素、残部がアルゴンとしている。【０１８１】
そして係る雰囲気下でターゲットに電力を供給し、絶縁性基材の一方の面上に密着層を厚さが２０ｎｍになるように成膜した。
（金属層形成工程）
金属層形成工程では、金属薄膜層形成工程と、金属めっき層形成工程と、を実施した。【０１８２】
まず、金属薄膜層形成工程について説明する。【０１８３】
金属薄膜層形成工程では、基材として密着層形成工程で絶縁性基材上に密着層を成膜したものを用い、密着層上に金属薄膜層として銅薄膜層を形成した。【０１８４】
金属薄膜層は、銅のターゲットを用いた点と、基材をセットしたチャンバー内を排気した後、アルゴンガスを供給してアルゴン雰囲気とした点以外は、密着層の場合と同様にしてスパッタリング装置により成膜した。【０１８５】
金属薄膜層である銅薄膜層は膜厚が８０ｎｍとなるように成膜した。【０１８６】
次に、金属めっき層形成工程においては、金属めっき層として銅めっき層を形成した。銅めっき層は、電気めっき法により銅めっき層の厚さが０．５μｍになるように成膜した。【０１８７】
金属めっき層形成工程においては、金属めっき層形成工程開始時には電流密度（Ｄｋ値）を１Ａ／ｄｍ２とし、金属めっき層形成工程終了前の７秒間については電流密度（Ｄｋ値）を０．１Ａ／ｄｍ２とした。なお、金属層形成工程終了前のめっき時間については以下、最終のめっき時間と記載する。
（有機物層形成工程）
有機物層形成工程では、絶縁性基材上に、密着層と、金属層とが形成された積層体の金属層上に有機物層を形成した。【０１８８】
有機物層形成工程ではまず、上述の積層体を窒素系有機物として１，２，３−ベンゾトリアゾールを含有するＯＰＣディフューザー（奥野製薬工業株式会社製）溶液に７秒間浸漬した。なお、用いたＯＰＣディフューザー溶液は、１，２，３−ベンゾトリアゾールの濃度が３ｍＬ／Ｌとなるように予め調整して用いた。【０１８９】
そして、金属層の上面以外、すなわち金属層の密着層と対向する面と反対側の面以外に付着した溶液を除去した後、乾燥することで、金属層上に有機物層を形成した。【０１９０】
有機物層形成後、粒状の突起物の平均高さ、線プロファイルからの粒状の突起物の粒数、金属層表面の表面粗さ、ＳＡＤ値の評価を実施した。
（黒化層形成工程）
黒化層形成工程では、有機物層形成工程で形成した有機物層上に、スパッタリング法により黒化層としてＮｉ−Ｃｕ層を形成した。【０１９１】
黒化層形成工程では、Ｎｉ−３５重量％Ｃｕ合金のターゲットを装着したスパッタリング装置により、黒化層としてＮｉ−Ｃｕ合金層を成膜した。以下に黒化層の成膜手順について説明する。【０１９２】
まず、絶縁性基材上に、密着層と、金属層と、有機物層と、を積層した積層体をスパッタリング装置のチャンバー内にセットした。【０１９３】
次にチャンバー内を１×１０−３Ｐａまで排気した後、アルゴンガスを導入し、チャンバー内の圧力を１．３Ｐａとした。【０１９４】
そして係る雰囲気下でターゲットに電力を供給し、有機物層上に厚さ２０ｎｍになるように黒化層を成膜した。【０１９５】
以上の工程により、金属層の上面、すなわち、金属層の密着層と対向する面と反対側の面に有機物層を介して黒化層を形成し、絶縁性基材上に、密着層、金属層、有機物層、黒化層がその順で積層された導電性基板が得られた。【０１９６】
得られた導電性基板について、上述の密着性試験を実施した。【０１９７】
結果を表１に示す。
［実施例２、実施例３］
最終のめっき時間を表１に示した時間とした点以外は実施例１と同様にして導電性基板の作製、評価を行った。【０１９８】
結果を表１に示す。
［比較例１、２］
最終のめっき時間を表１に示した時間とした点以外は実施例１と同様にして導電性基板の作製、評価を行った。【０１９９】
結果を表１に示す。【０２００】
【表１】
2017022573.tif 000003
表１に示した結果によると、金属層表面に形成した複数の粒状の突起物の平均高さが８．００ｎｍ以上であり、金属層の有機物層を形成する面における、線プロファイルからの粒状の突起物の粒数が７０個／１０μｍ以上である実施例１〜３は密着性試験の評価が〇になることを確認できた。【０２０１】
これに対して、金属層の表面に形成した複数の粒状の突起物の平均高さ、および／または線プロファイルからの粒状の突起物の粒数が上記範囲を満たさない比較例１、２については、密着性試験の評価が×となり、黒化層の剥離が観察されることが確認できた。【０２０２】
以上に導電性基板を、実施形態および実施例等で説明したが、本発明は上記実施形態および実施例等に限定されない。特許請求の範囲に記載された本発明の要旨の範囲内において、種々の変形、変更が可能である。【０２０３】
本出願は、２０１５年７月３１日に日本国特許庁に出願された特願２０１５−１５２８９８号に基づく優先権を主張するものであり、特願２０１５−１５２８９８号の全内容を本国際出願に援用する。
【符号の説明】
【０２０４】
１０Ａ、１０Ｂ、２０Ａ、２０Ｂ、３０  導電性基板
１１                                  絶縁性基材
１２、１２Ａ、１２Ｂ                  金属層
１３、１３Ａ、１３Ｂ、３２Ａ、３２Ｂ  有機物層
１４、１４Ａ、１４Ｂ、３３Ａ、３３Ｂ  黒化層
【図１Ａ】
2017022573.tif 000004
【図１Ｂ】
2017022573.tif 000005
【図２Ａ】
2017022573.tif 000006
【図２Ｂ】
2017022573.tif 000007
【図３】
2017022573.tif 000008
【図４Ａ】
2017022573.tif 000009
【図４Ｂ】
2017022573.tif 000010
【図５】
2017022573.tif 000011
【国際調査報告】
2017022573.tif 000012
2017022573.tif 000013